СВАРОЧНЫЙ ЭЛЕКТРОД С СЕРДЕЧНИКОМ ИЗ НИЗКОМАРГАНЦЕВОГО ФЛЮСА И ГАЗООБРАЗУЮЩИМ ПОКРЫТИЕМ (ВАРИАНТЫ)

1. Сварочный электрод с флюсовым сердечником и газообразующим покрытием, состоящий из оболочки из черного металла, внутри которой заключен сердечник из различных компонентов, и характеризующийся тем, что компоненты сердечника и оболочка содержат в своем составе (указан весовой процент от суммарного веса компонентов сердечника и самой оболочки):
0,25-1,50% марганца;
0,02-0,12% углерода;
0,003-0,02% бора;
0,2-1,5% кремния;
0-0,3% молибдена;
по меньшей мере что-то одно из титана, магния и алюминия, при этом общее содержание титана, магния и алюминия составляет 0,2-2,5%; 3-12% диоксида титана;
не менее одного компонента, стабилизирующего дугу, при этом общее содержание стабилизаторов дуги составляет 0,05-1,0%;
не более 10% дополнительных компонентов флюса; железо; и
случайные примеси.
2. Сварочный электрод с флюсовым сердечником и газообразующим покрытием по п. 1, характеризующийся тем, что оболочка из черного металла в большинстве случаев имеет трубчатую форму.
3. Сварочный электрод с флюсовым сердечником и газообразующим покрытием по п. 1, характеризующийся тем, что электрод предназначен для дуговой сварки порошковой проволокой в среде защитного газа, которым может быть аргон, углекислый газ, кислород и другие инертные газы и смеси из по меньшей мере двух вышеназванных газов.
4. Сварочный электрод с флюсовым сердечником и газообразующим покрытием по п. 1, характеризующийся тем, что по меньшей мере один
стабилизатор дуги содержит материал, выбранный из соединений оксида натрия и оксида калия.
5. Сварочный электрод с флюсовым сердечником и газообразующим покрытием по п. 1, характеризующийся тем, что дополнительные компоненты флюса включают по меньшей мере один из следующих компонентов: диоксид кремния, оксид алюминия, оксид магния, оксид марганца, оксид циркония и фторсодержащие соединения.
6. Сварочный электрод с флюсовым сердечником и газообразующим покрытием по п. 1, характеризующийся тем, что в состав компонентов сердечника и оболочки входят (указан весовой процент от суммарного веса компонентов сердечника и самой оболочки):
0,50-1,25% марганца;
0,03-0,10% углерода;
0,005-0,015% бора;
0,3-1,0% кремния;
по меньшей мере что-то одно из титана и магния, при этом общее содержание титана и магния составляет 0,3-2,0%;
7-11% диоксида титана;
0,10-0,60% оксида натрия;
0,10-0,80% диоксида кремния; железо; и
случайные примеси.
7. Сварочный электрод с флюсовым сердечником и газообразующим покрытием по п. 1, характеризующийся тем, что в состав компонентов сердечника и оболочки входят (указан весовой процент от суммарного веса компонентов сердечника и самой оболочки):
0,50-1,25% марганца;
0,03-0,10% углерода;
0,005-0,015% бора;
0,3-1,0% кремния;
0,4-1,0% магния;
7-11% диоксида титана;
0,10-0,60% оксида натрия;
0,10-0,80% диоксида кремния; железо; и
случайные примеси.
8. Сварочный электрод с флюсовым сердечником и газообразующим покрытием по п. 1, характеризующийся тем, что в состав компонентов сердечника и оболочки входят (указан весовой процент от суммарного веса компонентов сердечника и самой оболочки):
0,50-1,25% марганца;
0,03-0,10% углерода;
0,005-0,015% бора;
0,3-1,0% кремния;
0,2-1,0% магния;
0,2-1,5% титана;
7-11% диоксида титана;
0,10-0,60% оксида натрия;
0,10-0,80% диоксида кремния; железо; и
случайные примеси.
9. Сварочный электрод с флюсовым сердечником и газообразующим покрытием по п. 1, характеризующийся тем, что в состав компонентов сердечника и оболочки входят (указан весовой процент от суммарного веса компонентов сердечника и самой оболочки):
0,25-1,0% марганца;
0,03-0,10% углерода;
0,005-0,015% бора;
0,3-1,0% кремния;
по меньшей мере что-то одно из титана и магния, при этом общее содержание титана и магния составляет 0,3-2,0%;
7-11% диоксида титана;
0,10-0,60% оксида натрия;
0,10-0,80% диоксида кремния;
железо; и
случайные примеси.
10. Сварочный электрод с флюсовым сердечником и газообразующим покрытием по п. 1, характеризующийся тем, что в состав компонентов сердечника и оболочки входят (указан весовой процент от суммарного веса компонентов сердечника и самой оболочки):
0,25-1,0% марганца;
0,03-0,10% углерода;
0,005-0,015% бора;
0,3-1,0% кремния;
0,4-1,0% магния;
7-11% диоксида титана;
0,10-0,60% оксида натрия;
0,10-0,80% диоксида кремния; железо; и
случайные примеси.
11. Сварочный электрод с флюсовым сердечником и газообразующим покрытием по п. 1, характеризующийся тем, что в состав компонентов сердечника и оболочки входят (указан весовой процент от суммарного веса компонентов сердечника и самой оболочки):
0,25-1,0% марганца;
0,03-0,10% углерода;
0,005-0,015% бора;
0,3-1,0% кремния;
0,2-1,0% магния;
0,2-1,5% титана;
7-11% диоксида титана;
0,10-0,60% оксида натрия;
0,10-0,80% диоксида кремния; железо; и
случайные примеси.
12. Сварочный электрод, состоящий из металлической оболочки, внутри которой заключен сердечник, и характеризующийся тем, что в состав компонентов сердечника и оболочки входят (указан весовой процент от суммарного веса компонентов сердечника и самой оболочки):
0,25-1,50% марганца;
0,02-0,12% углерода;
0,003-0,02% бора;
0,2-1,5% кремния;
0-0,3% молибдена;
по меньшей мере что-то одно из титана, магния и алюминия, при этом общее содержание титана, магния и алюминия составляет 0,2-2,5%; 3-12% диоксида титана;
не менее одного компонента, стабилизирующего дугу, при этом общее содержание стабилизаторов дуги составляет 0,05-1,0%; не более 10% дополнительных компонентов флюса; железо; и случайные примеси.
13. Сварочный электрод по п. 12 формулы, характеризующийся тем, что по меньшей мере один стабилизатор дуги содержит материал, выбранный из соединений оксида натрия и оксида калия.
14. Сварочный электрод по п. 12 формулы, характеризующийся тем, что дополнительные компоненты флюса включают по меньшей мере один из следующих компонентов: диоксид кремния, оксид алюминия, оксид магния,
оксид марганца, оксид циркония, фторсодержащие соединения.
15. Сварочный электрод по п. 12 формулы, характеризующийся тем, что в состав компонентов сердечника и оболочки входят (указан весовой процент от суммарного веса сердечника и самой оболочки):
0,50-1,25% марганца;
0,03-0,10% углерода;
0,005-0,015% бора;
0,3-1,0% кремния;
по меньшей мере что-то одно из титана и магния, при этом общее содержание титана и магния составляет 0,3-2,0%;
7-11% диоксида титана;
0,10-0,60% оксида натрия;
0,10-0,80% диоксида кремния; железо; и
случайные примеси.
16. Сварочный электрод по п. 12 формулы, характеризующийся тем, что в состав компонентов сердечника и оболочки входят (указан весовой процент от суммарного веса сердечника и самой оболочки):
0,50-1,25% марганца;
0,03-0,10% углерода;
0,005-0,015% бора;
0,3-1,0% кремния;
0,4-1,0% магния;
7-11% диоксида титана;
0,10-0,60% оксида натрия;
0,10-0,80% диоксида кремния; железо; и
случайные примеси.
17. Сварочный электрод по п. 12 формулы, характеризующийся тем, что в состав компонентов сердечника и оболочки входят (указан весовой процент от
суммарного веса сердечника и самой оболочки):
0,50-1,25% марганца;
0,03-0,10% углерода;
0,005-0,015% бора;
0,3-1,0% кремния;
0,2-1,0% магния;
0,2-1,5% титана;
7-11% диоксида титана;
0,10-0,60% оксида натрия;
0,10-0,80% диоксида кремния; железо; и
случайные примеси.
18. Сварочный электрод по п. 12 формулы, характеризующийся тем, что в состав компонентов сердечника и оболочки входят (указан весовой процент от суммарного веса сердечника и самой оболочки):
0,25-1,0% марганца;
0,03-0,10% углерода;
0,005-0,015% бора;
0,3-1,0% кремния;
по меньшей мере что-то одно из титана и магния, при этом общее
содержание титана и магния составляет 0,3-2,0%;
7-11% диоксида титана;
0,10-0,60% оксида натрия;
0,10-0,80% диоксида кремния; железо; и
случайные примеси.
19. Сварочный электрод по п. 12 формулы, характеризующийся тем, что в состав компонентов сердечника и оболочки входят (указан весовой процент от суммарного веса сердечника и самой оболочки):
0,25-1,0% марганца;
0,03-0,10% углерода;
0,005-0,015% бора;
0,3-1,0% кремния;
0,4-1,0% магния;
7-11% диоксида титана;
0,10-0,60% оксида натрия;
0,10-0,80% диоксида кремния; железо; и
случайные примеси.
20. Сварочный электрод по п. 12 формулы, характеризующийся тем, что в состав компонентов сердечника и оболочки входят (указан весовой процент от суммарного веса сердечника и самой оболочки): 0,25-1,0% марганца;
0,03-0,10% углерода;
0,005-0,015% бора;
0,3-1,0% кремния;
0,2-1,0% магния;
0,2-1,5% титана;
7-11% диоксида титана;
0,10-0,60% оксида натрия;
0,10-0,80% диоксида кремния; железо; и
случайные примеси.